(57)【要約】      （修正有）【課題】光波長変換部材の温度の上昇を抑制できるとともに、金属枠と光波長変換部材との間から光が漏れることを抑制できる、光波長変換部品及び発光装置並びに光波長変換部品の製造方法を提供すること。【解決手段】光波長変換部品９の光波長変換部材１１は、熱伝導率の高い金属枠１３に直接に接触した状態で、金属枠１３に固定されている。また、金属枠１３の内側部は光波長変換部材１１の外周部と重なる重なり部２５を有している。よって、金属枠１３と光波長変換部材１１との熱膨張率が異なっていても、金属枠１３と光波長変換部材１１との間に隙間が生じにくい。そのため、発光素子５から光波長変換部材１１に光を照射して、光波長変換させる場合に、温度変化が生じても、金属枠１３と光波長変換部材１１との間の隙間から光が漏れにくい。【選択図】図１
2019086777.tif 000002
【特許請求の範囲】
【請求項１】
光の波長を変換し、一方の表面と他方の表面を有する光波長変換部材と、
前記光波長変換部材を囲む枠状の金属枠と、
を備えた光波長変換部品であって、
前記光波長変換部材は、前記金属枠の貫通孔にて当該金属枠に直接に接触し且つ前記一方の表面と前記他方の表面とが外部に露出した状態で、前記金属枠に固定されており、
前記光波長変換部品を前記一方の表面側又は前記他方の表面側から見た場合に、前記金属枠の前記光波長変換部材側の内側部は、前記光波長変換部材の外周に沿った外周部と重なる重なり部を有する、
光波長変換部品。
【請求項２】
前記金属枠は前記光波長変換部材の前記一方の表面側に前記重なり部を有しており、
前記一方の表面のうち前記重なり部を除く部分の面積は、前記一方の表面の全体の面積の８０％以上である、
請求項１に記載の光波長変換部品。
【請求項３】
前記光波長変換部品を２５℃〜３００℃の範囲で温度を変化させた場合に、熱膨張率が異なる前記光波長変換部材と前記金属枠との間にて前記一方の表面側から前記他方の表面側への方向に光が透過する隙間が生じないように、前記重なり部を設けた、
請求項１又は２に記載の光波長変換部品。
【請求項４】
前記金属枠は、前記光波長変換部材の前記一方の表面側に前記重なり部を有しており、
前記光波長変換部材の前記金属枠の貫通孔を形成する内周面に接する側面は、前記光波長変換部材の前記一方の表面に対して傾斜している、
請求項１〜３のいずれか１項に記載の光波長変換部品。
【請求項５】
前記金属枠は、前記光波長変換部材の前記一方の表面側に前記重なり部を有しており、
前記光波長変換部材の前記側面は、前記光波長変換部材の前記一方の表面に対して、テーパ形状である、
請求項４に記載の光波長変換部品。
【請求項６】
前記金属枠は、前記光波長変換部材の前記一方の表面側に前記重なり部を有しており、
前記光波長変換部材の前記一方の表面と、前記光波長変換部材の前記金属枠の前記貫通孔を形成する内周面に接する側面と、の間の角度は、８０°以上１００°以下の範囲である、
請求項１〜３のいずれか１項に記載の光波長変換部品。
【請求項７】
前記光波長変換部材の前記一方の表面と、前記光波長変換部材の前記側面と、の間の角度は、８５°以上９５°以下の範囲である、
請求項６に記載の光波長変換部品。
【請求項８】
前記金属枠を構成する材料が、Ａｌ、Ｃｕ、Ｎｉ、Ｆｅのうち少なくとも１種の金属、または、前記少なくとも１種の金属を含む金属複合体又は合金である、
請求項１〜７のいずれか１項に記載の光波長変換部品。
【請求項９】
前記金属枠を構成する材料が、Ａｌ又はＡｌ合金である、
請求項８に記載の光波長変換部品。
【請求項１０】
前記請求項１〜９のいずれか１項に記載の光波長変換部品と、前記光波長変換部材に光を照射する発光素子と、を備えた、
発光装置。
【請求項１１】
前記金属枠の前記重なり部は、前記光波長変換部品において前記発光素子と反対側に設けられている、
請求項１０に記載の発光装置。
【請求項１２】
前記請求項１〜９のいずれか１項に記載の光波長変換部品を製造する光波長変換部品の製造方法であって、
前記金属枠で囲まれた貫通孔の開口部と対向する位置に前記光波長変換部材を配置するとともに、前記金属枠の前記内側部と重なるように前記光波長変換部材の前記外周部を配置する工程と、
前記光波長変換部材を前記金属枠の前記貫通孔に押し込むことにより、前記光波長変換部材の外周部にて前記金属枠の内側部を潰して前記重なり部を形成する工程と、
を有する、光波長変換部品の製造方法。
【発明の詳細な説明】
【技術分野】
【０００１】
本開示は、例えばヘッドランプや照明やプロジェクター等の各種光学機器に用いられるような、光の波長の変換が可能な光波長変換部材を備えた光波長変換部品、及び光波長変換部品を備えた発光装置、並びに光波長変換部品の製造方法に関するものである。
【背景技術】
【０００２】
従来、ヘッドランプや各種照明機器などでは、発光ダイオード（ＬＥＤ：Light Emitting Diode）や半導体レーザー（ＬＤ：Laser Diode）の青色光を、光波長変換部材である
蛍光体によって波長変換することにより、白色を得ている装置が主流となっている。
【０００３】
この蛍光体としては、樹脂系やガラス系などが知られているが、近年、光源の高出力化が進められており、蛍光体には、より高い耐久性が求められるようになったことから、セラミックス蛍光体に注目が集まっている。
【０００４】
また、上述した蛍光体は、例えば基板上に配置されるとともに、樹脂やガラスによって基板等に固定されていた（特許文献１、２参照）。
【先行技術文献】
【特許文献】
【０００５】
【特許文献１】国際公開第２００９／０６９６７１号
【特許文献２】特開２０１４−１０７３０７号公報
【発明の概要】
【発明が解決しようとする課題】
【０００６】
ところで、上述した従来技術では、下記のような問題があり、その改善が求められていた。
具体的には、従来では、蛍光体は熱伝導率の低い樹脂やガラスで基板等に固定されているので、例えば蛍光体にレーザー光を照射して光波長変換を行う際に、蛍光体が高温になると、その熱を十分に外部に放出（即ち放熱）できないことがある。その場合には、いわゆる蛍光体の温度消光によって、発光強度が低下してしまう。なお、温度消光とは、蛍光体の温度が過度に上昇すると発光強度が低下する現象である。
【０００７】
また、蛍光体が高温になると、耐熱性の低い樹脂の場合には、樹脂が変質することがあり、樹脂が変質すると、蛍光体を固定する性能が低下する恐れがある。
この対策として、本願発明者等は、樹脂等より熱伝導率の高い金属枠を使用して蛍光体を固定する研究を行っているが、その際に、金属枠と蛍光体との間から光が漏れるという問題に直面にした。
【０００８】
つまり、材料が異なる金属枠と蛍光体とは、通常は熱膨張率が異なるので、例えば金属枠に（即ち枠内の貫通孔に）蛍光体を嵌め込んだ場合には、温度が変化すると、熱膨張率の違いによって金属枠と蛍光体との間に隙間が生ずることがある。
【０００９】
このように、金属枠と蛍光体との間に隙間が生じると、例えば蛍光体の一方の表面側から例えばレーザー光を照射して、蛍光体にて光波長変換させる場合には、金属枠と蛍光体との間の隙間からレーザー光が漏れてしまうという問題がある。そして、レーザー光が漏れると、その漏れた光と蛍光体から出力される光とが混合して、本来の目的とする色度の光が得られない恐れがある。
【００１０】
本開示は、前記課題に鑑みてなされたものであり、その目的は、光波長変換部材の温度の上昇を抑制できるとともに、金属枠と光波長変換部材との間から光が漏れることを抑制できる、光波長変換部品及び発光装置並びに光波長変換部品の製造方法を提供することにある。
【課題を解決するための手段】
【００１１】
（１）本開示の第１局面は、光の波長を変換し、一方の表面と他方の表面を有する光波長変換部材と、光波長変換部材を囲む枠状の金属枠と、を備えた光波長変換部品に関するものである。
【００１２】
この光波長変換部品では、光波長変換部材は、金属枠の貫通孔にて金属枠に直接に接触し且つ一方の表面と他方の表面とが外部に露出した状態で、金属枠に固定されている。しかも、光波長変換部品を一方の表面側又は他方の表面側から見た場合に、金属枠の光波長変換部材側の内側部は、光波長変換部材の外周に沿った外周部と重なる重なり部を有している。
【００１３】
本第１局面では、光波長変換部材は、金属枠に直接に接触した状態で金属枠に固定されているので、光波長変換部材の温度が上昇しにくいという効果がある。つまり、金属枠の熱伝導率は、上述した従来の樹脂やガラスの熱伝導率より高いので、光波長変換部材の温度が上昇した場合でも、その熱は金属枠側に容易に伝達される（即ち放熱される）。よって、光波長変換部材の温度が過度に上昇することを抑制できるので、好適に温度消光を抑制できる。
【００１４】
また、本第１局面では、光波長変換部品を一方の表面側又は他方の表面側から見た場合に、金属枠の光波長変換部材側の内側部は、光波長変換部材の外周に沿った外周部と重なる重なり部を有しているので、金属枠と光波長変換部材との熱膨張率が異なっている場合でも、金属枠と光波長変換部材との間に隙間が生じにくい。
【００１５】
詳しくは、例えば温度が低いときに、金属枠と光波長変換部材とが直接に接触している場合でも、温度が上昇して金属枠が外側に広がると、金属枠と光波長変換部材との接触部分が離れることがある。
【００１６】
しかし、本第１局面では、金属枠の内側部には光波長変換部材の外周部と重なる重なり部があるので、その重なり部によって、光波長変換部材の一方の表面側から他方の表面側に向かう方向（以下、面に向かう方向と記すこともある）における隙間ができにくいようになっている。
【００１７】
そのため、例えば光波長変換部材の一方の表面側から例えばレーザー光を照射して、光波長変換させる場合に、温度変化が生じても、金属枠と光波長変換部材との間の隙間からレーザー光が漏れにくい。その結果、本第１局面の光波長変換部品により、本来の目的とする色度の光が得られ易いという顕著な効果を奏する。
【００１８】
さらに、本第１局面では、金属枠の光波長変換部材側の内側部は、光波長変換部材の外周に沿った外周部と重なる重なり部を有しているので、金属枠と光波長変換部材とが確実に固定されているという利点がある。
【００１９】
つまり、金属枠と光波長変換部材との熱膨張率が異なっている場合には、温度変化によって、金属枠と光波長変換部材との間に隙間が生じ易いので、金属枠に光波長変換部材を固定する強度が低下し易い。そのため、例えば外力を受けた場合などには、光波長変換部材が金属枠から脱落し易い。
【００２０】
それに対して、本第１局面では、金属枠の光波長変換部材側の内側部は、光波長変換部材の外周に沿った外周部と重なる重なり部を有しているので、光波長変換部材が重なり部側に向かって外力を受けた場合には、重なり部が光波長変換部材の移動を規制する規制部として機能する。そのため、光波長変換部材が脱落しにくいという利点がある。
【００２１】
（２）本開示の第２局面では、金属枠は光波長変換部材の一方の表面側に重なり部を有しており、その一方の表面のうち重なり部を除く部分の面積は、一方の表面の全体の面積の８０％以上であってもよい。
【００２２】
本第２局面のように、光波長変換部材の一方の表面のうち重なり部を除く部分の面積（即ち光が通過できる部分の面積）が、一方の表面の全体の面積の８０％以上である場合には、光波長変換部材から一方の表面を介して外部に多くの光を照射することができる。
【００２３】
つまり、後述する実験例からも明らかなように、光が通過できる部分の面積が全面積の８０％以上である場合には、光波長変換部材の発光強度が高いという効果がある。
（３）本開示の第３局面では、光波長変換部品を２５℃〜３００℃の範囲で温度を変化させた場合に、熱膨張率が異なる光波長変換部材と金属枠との間にて一方の表面側から他方の表面側への方向に光が透過する隙間が生じないように、重なり部を設けてもよい。
【００２４】
このように重なり部を設けることにより、光波長変換部品を２５℃〜３００℃の範囲で温度を変化させた場合でも、前記面に向かう方向における光の漏れを好適に抑制することができる。
【００２５】
なお、重なり部の寸法や形状は、光波長変換部材と金属枠との熱膨張率や、光波長変換部材と金属枠との寸法や形状に応じて、光の漏れが生じないように、実験やシミュレーション等によって設定すればよい。
【００２６】
（４）本開示の第４局面では、金属枠は、光波長変換部材の一方の表面側に重なり部を有しており、光波長変換部材の金属枠の貫通孔を形成する内周面に接する側面は、光波長変換部材の一方の表面に対して傾斜していてもよい。
【００２７】
このように、光波長変換部材の側面が一方の表面に対して傾斜していることで、光波長変換部材の側面と金属枠の内周面との接触面積が大きくなる。従って、光波長変換部材から金属枠への放熱性が向上する。
【００２８】
（５）本開示の第５局面では、金属枠は、光波長変換部材の一方の表面側に重なり部を有しており、光波長変換部材の側面は、光波長変換部材の一方の表面に対して、テーパ形状であってもよい。
【００２９】
この構成によって、光波長変換部材の側面（即ち全周における側面）における放熱性のムラが少なくなり、光波長変換部材の温度がより均一になる。
なお、ここでテーパ形状とは、光波長変換部材の厚み方向に沿って、すなわち、光波長変換部材の一方の表面側から他方の表面側に向けて、または、他方の表面側から一方の表面側に向けて、径方向の寸法が小さくなっている（即ち先細りになっている）形状を示している。
【００３０】
（６）本開示の第６局面では、金属枠は、光波長変換部材の一方の表面側に重なり部を有しており、光波長変換部材の一方の表面と、光波長変換部材の金属枠の貫通孔を形成する内周面に接する側面と、の間の角度は、８０°以上１００°以下の範囲であってもよい。
【００３１】
後述する実験例から明らかなように、一方の表面と側面との間の角度（即ち一方の表面に対する側面の傾斜の角度）が８０°未満や１００°を超える場合には、光波長変換部材の端部（即ちエッジ部）が割れやすくなるので、８０°以上１００°以下の範囲が好適である。
【００３２】
ここで、エッジ部とは、光波長変換部材を厚み方向に破断した場合に、側面と一方の表面又は他方の表面とのなす角の部分である。なお、エッジ部は、一方の表面側と他方の表面側の両方にあるが、割れ易いのは、エッジ部における角度（エッジ角）が鋭角の部分である。
【００３３】
（７）本開示の第７局面では、光波長変換部材の一方の表面と光波長変換部材の側面との間の角度は、８５°以上９５°以下の範囲であってもよい。
後述する実験例から明らかなように、一方の表面と側面との間の角度（即ち一方の表面に対する側面の傾斜の角度）が８５°以上９５°以下の範囲にある場合には、光波長変換部品として総合的に優れた性能を有するので、この範囲が好適である。
【００３４】
詳しくは、後述するように、他の条件が同じ場合に、一方の表面と側面との間の角度（以下発光側エッジ角と称することがある）が小さくなるほど、一方の表面の面積（例えば発光面積）が増加するので、発光強度が増加する。
【００３５】
また、重なり部の幅（図３Ｂのｗ参照）が同じ場合には、発光側エッジ角が小さくなるほど、一方の表面の露出面積が増加するので、この点からも発光強度が増加する。
さらに、発光側エッジ角が大きくなるほど、固定強度が増加する。なお、この場合の固定強度は、一方の表面と反対側の他方の表面側から一方の表面側に力を加えた場合の固定強度である。
【００３６】
従って、これらのことから、総合的に、上述した角度の範囲が好適である。
（８）本開示の第８局面では、金属枠を構成する材料が、Ａｌ（アルミニウム）、Ｃｕ（銅）、Ｎｉ（ニッケル）、Ｆｅ（鉄）のうち少なくとも１種の金属、または、少なくとも１種の金属を含む金属複合体又は合金であってもよい。
【００３７】
本第８局面では、金属枠を構成する好適な材料を例示している。
なお、金属枠の材料としては、光波長変換部品の使用温度範囲において、光波長変換部材の熱伝導率よりも熱伝導率が大きな材料が用いられる。また、金属枠の材料としては、前記使用温度範囲において、光波長変換部材の熱膨張率よりも熱膨張率が大きな材料が用いられる。
【００３８】
なお、前記金属としては、前記金属の各単体（Ａｌ、Ｃｕ、Ｎｉ、Ｆｅ）のいずれかを用いることができる。また、前記金属のうち少なくとも１種を含む金属複合体や前記金属のうち少なくとも１種を含む合金としては、例えば銅タングステン（Ｃｕ−Ｗ）、銅モリブデン（Ｃｕ−Ｍｏ）、真鍮、ベリリウム銅合金、銅クロム合金、銅ジルコニウム合金、銅鉄合金、アルミニウム合金、ステンレス鋼等を用いることができる。
【００３９】
（９）本開示の第９局面では、金属枠を構成する材料が、Ａｌ又はＡｌ合金であってもよい。
金属枠を構成する材料が、Ａｌ又はＡｌ合金である場合には、後述するように光波長変換部品を製造する際に、その製造が容易である（即ち潰し易い）という効果がある。また、光波長変換部材から照射される光がＡｌ又はＡｌ合金に当たった場合でも、その反射光の波長が変化しにくいという利点がある。さらに、熱伝導率が高いという効果もある。
【００４０】
なお、Ａｌ合金とは、Ａｌを主成分とする合金である。なお、主成分とは、最も含有量（例えば体積％）多い成分のことである。
（１０）本開示の第１０局面は、前記第１〜第９局面のいずれかに記載の光波長変換部品と、光波長変換部材に光を照射する発光素子と、を備えた発光装置である。
【００４１】
本第１０局面では、発光素子から光波長変換部材に光を照射することにより、光波長変換部材にて波長が変換された光（即ち蛍光）を、外部等に照射することができる。
この発光装置は、前記光波長変換部品を備えているので、上述した光波長変換部品による効果を発揮できる。
【００４２】
なお、発光装置の発光素子としては、例えばＬＥＤやＬＤなどの公知の素子を用いることができる。
（１１）本開示の第１１局面では、金属枠の重なり部は、光波長変換部品において発光素子と反対側に設けられていてもよい。
【００４３】
これにより、光波長変換部材の前記金属枠の重なり部と反対側において、発光素子を配置する際の自由度が向上するという利点がある。
（１２）本開示の第１２局面は、前記第１〜第９局面のいずれかに記載の光波長変換部品を製造する光波長変換部品の製造方法に関するものである。
【００４４】
この光波長変換部品の製造方法は、金属枠で囲まれた貫通孔の開口部と対向する位置に光波長変換部材を配置するとともに、金属枠の内側部と重なるように光波長変換部材の外周部を配置する工程と、光波長変換部材を金属枠の貫通孔に押し込むことにより、光波長変換部材の外周部にて金属枠の内側部を潰して重なり部を形成する工程と、を有している。
【００４５】
つまり、本第１２局面では、光波長変換部材を金属枠の貫通孔に押し込むことにより、光波長変換部材を金属枠に固定することができる。また、その際に、光波長変換部材の外周部にて金属枠の内側部を潰すことによって、重なり部を形成することができる。
【００４６】
従って、本第１２局面では、簡易な方法で光波長変換部品を製造することができるという効果を奏する。
なお、本第１２局面では、光波長変換部材の材料としては、金属枠を潰すことができるように、金属枠よりは硬い材料を用いる。例えば光波長変換部材としては、セラミック製の部材を用いることができる。
【００４７】
＜以下に、本開示の各構成について説明する＞
・前記「光波長変換部材」として、セラミック製の部材（即ちセラミックス焼結体）を採用できる。
【００４８】
このセラミックス焼結体としては、例えば、Ａｌ２Ｏ３結晶粒子と化学式Ａ３Ｂ５Ｏ１２：Ｃｅで表される成分の結晶粒子との体積が最も多い（即ち主成分とする）多結晶体であるセラミックス焼結体を採用できる。
【００４９】
このセラミックス焼結体としては、Ａ３Ｂ５Ｏ１２中のＡとＢは下記元素群から選択される少なくとも１種の元素であるものを採用できる。
Ａ：Ｓｃ、Ｙ、ランタノイド（Ｃｅは除く）
Ｂ：Ａｌ、Ｇａ
なお、「Ａ３Ｂ５Ｏ１２：Ｃｅ」とは、Ａ３Ｂ５Ｏ１２中の元素Ａの一部にＣｅが固溶 置換していることを示しており、このような構造を有することにより、同化合物は蛍光特性を示すようになる。
【００５０】
・前記金属枠の硬度としては、１５〜４００Ｈｖの範囲を採用できる。
【図面の簡単な説明】
【００５１】
【図１】第１実施形態の光波長変換部品を備えた発光装置を厚み方向に破断した断面図である。
【図２】図２Ａは第１実施形態の光波長変換部品の平面図、図２ＢはそのＡ−Ａ断面図である。
【図３】図３Ａは第１実施形態の光波長変換部品の中心部分を拡大して示す平面図、図３ＢはそのＢ−Ｂ断面図である。
【図４】第１実施形態の光波長変換部品の製造工程を示す説明図である。
【図５】第２実施形態の光波長変換部品の中央部分を厚み方向に破断した断面図である。
【図６】図６Ａは第３実施形態の光波長変換部品を軸線に沿って破断した断面図、図６Ｂは第４実施形態の光波長変換部品を軸線に沿って破断した断面図である。
【図７】図７Ａは第５実施形態の発光装置を厚み方向に破断した断面図、図７Ｂは第６実施形態の光波長変換部品を厚み方向に破断した断面図、図７Ｃは第７実施形態の発光装置の一部を厚み方向に破断した断面図である。
【図８】図８Ａは第８実施形態の発光装置を厚み方向に破断した断面図、図８Ｂはその光波長変換部材の平面図、図８Ｃはその変形例の発光装置を厚み方向に破断した断面図である。
【図９】実験例２の実験方法を示す説明図である。
【図１０】実験例４の実験条件や実験結果を示す説明図である。
【図１１】実験例５の実験条件や実験結果を示す説明図である。
【図１２】実験例６の実験条件や実験結果を示す説明図である。
【図１３】実験例７の実験条件や実験結果を示す説明図である。
【発明を実施するための形態】
【００５２】
次に、本開示の光波長変換部品、発光装置、光波長変換部品の製造方法の実施形態について説明する。
［１．第１実施形態］
［１−１．発光装置］
まず、第１実施形態の光波長変換部品を備えた発光装置について説明する。
【００５３】
図１に示すように、本第１実施形態の発光装置１は、例えばアルミナ等の箱状のセラミック製のパッケージ（容器）３と、容器３の内部に配置された例えばＬＤ等の発光素子５と、容器３の開口部７を覆うように配置された板状の光波長変換部品９とを備えている。
【００５４】
また、光波長変換部品９は、後に詳述するように、光の波長を変換する光波長変換部材１１と、光波長変換部材１１を保持する金属枠１３とから構成されている。なお、金属枠１３の外周部１５は、容器３の開口側の枠状の端面１７に接合されている。
【００５５】
この発光装置１では、発光素子５から図１の矢印方向に放射された光（Ｌ）は、光波長変換部材１１を透過するとともに、その光の一部は光波長変換部材１１の内部で波長変換されて発光する。つまり、光波長変換部材１１では、発光素子５から放射（即ち照射）される光の波長とは異なる波長の蛍光を発する。なお、Ｌの矢印の向きは、発光素子５から照射される光の向きである（以下同様）。
【００５６】
例えば、ＬＤから照射される青色光が、光波長変換部材１１によって波長変換されることにより、全体として白色光が光波長変換部材１１から外部（例えば図１の上方）に照射される。
［１−２．光波長変換部品］
次に、光波長変換部品９について説明する。
【００５７】
図２に示すように、本第１実施形態の光波長変換部品９は、セラミック製の板状の光波長変換部材１１と、光波長変換部材１１の周囲を囲んで保持する板状の金属枠１３とから構成されている。以下、詳細に説明する。
【００５８】
＜光波長変換部材＞
光波長変換部材１１は、平面視で（即ち図２Ｂの上下方向である板厚方向（即ち厚み方向）から見た場合）、矩形状（例えば正方形）の部材である。
【００５９】
なお、光波長変換部材１１の寸法としては、例えば縦１．０ｍｍ×横１．０ｍｍ×厚み０．１８ｍｍを採用できる。
この光波長変換部材１１は、例えば、Ａｌ２Ｏ３結晶粒子と、化学式Ａ３Ｂ５Ｏ１２：Ｃｅで表される成分の結晶粒子（即ちＡ３Ｂ５Ｏ１２：Ｃｅ結晶粒子）と、を主成分とする多結晶体であるセラミックス焼結体から構成されている。
【００６０】
なお、化学式Ａ３Ｂ５Ｏ１２：ＣｅのＡ、Ｂは、化学式Ａ３Ｂ５Ｏ１２：Ｃｅで示される物質を構成する各元素（但し異なる元素）を示しており、Ｏは酸素、Ｃｅはセリウムである。
この光波長変換部材１１としては、セラミックス焼結体全体におけるＡ３Ｂ５Ｏ１２：Ｃｅの割合が、セラミックス焼結体の３〜７０体積％のものを採用できる。
【００６１】
また、このセラミックス焼結体は、下記元素群から選択される少なくとも１種の元素から構成されているＡ３Ｂ５Ｏ１２：Ｃｅで表されるガーネット構造を有している。
Ａ：Ｓｃ、Ｙ、ランタノイド（Ｃｅは除く）
Ｂ：Ａｌ、Ｇａ
さらに、セラミックス焼結体は、Ａ３Ｂ５Ｏ１２：Ｃｅ中のＣｅの濃度が、元素Ａに対して５ｍｏｌ％以下（但し０を含まず）である。
【００６２】
なお、上述したセラミックス焼結体としては、例えば、セラミックス焼結体中のＹＡＧ（Ｙ３Ａｌ５Ｏ１２）の割合が３０体積％、Ｃｅ濃度がＹＡＧ中のＹに対して０．３ｍｏｌ％になる焼結体を採用できる。
【００６３】
＜金属枠＞
金属枠１３は、平面視で、四角枠状の板材であり、その中央に、板厚方向に貫通する矩形状（例えば正方形）の貫通孔１９が形成されている。
【００６４】
この金属枠１３は、例えばＡｌ等の金属からなり、その硬度（例えばビッカース硬度）は光波長変換部材１１よりも低い。つまり、金属枠１３は、光波長変換部材１１よりも柔らかい材料からなる。また、２５℃〜３００℃の範囲では、金属枠１３の熱膨張率は、光波長変換部材１１の熱膨張率よりも大きい。
【００６５】
なお、金属枠１３の外径寸法は、例えば縦１０ｍｍ×横１０ｍｍ×厚み０．２ｍｍである。
また、貫通孔１９は、平面視で、金属枠１３の外周形状と相似であり、貫通孔１９の周囲を囲む部分（金属枠１３の枠部１４）の幅は同じ寸法である。つまり、平面視で、貫通孔１９の中心（重心）は、金属枠１３の中心（重心）と一致している。
【００６６】
なお、貫通孔１９の寸法（但し後述する重なり部２５の無い位置での寸法）は、例えば縦１．０ｍｍ×横１．０ｍｍである。
＜光波長変換部品＞
そして、図３に拡大して示すように、光波長変換部品９においては、光波長変換部材１１は、金属枠１３の貫通孔１９内に配置されており、光波長変換部材１１の厚み方向の一方の表面（例えば図３Ｂの上方の外面１１ａ）と、他方の表面（例えば図３Ｂの下方の内面１１ｂ）とが、外部（即ち貫通孔１９の外側）に露出している。
【００６７】
なお、外面１１ａが、光が光波長変換部材１１から外部に照射される出射面（即ち発光面）であり、内面１１ｂが、光が発光素子５側から光波長変換部材１１に入射する入射面（即ち受光面）である。
【００６８】
また、光波長変換部材１１の側面１１ｃ、即ち外面１１ａの外周と内面１１ｂの外周とを繋ぐ帯状の側面１１ｃは、金属枠１３の貫通孔１９の内周面１９ａに直接に接触している。
【００６９】
さらに、平面視で、金属枠１３の光波長変換部材１１側の内側部２１（即ち貫通孔１９の周囲を構成する金属枠１３の内周部分）は、光波長変換部材１１の外周に沿った外周部２３と重なる重なり部２５を有している。
【００７０】
この金属枠１３の内周側の重なり部２５は、平面視で、光波長変換部材１１の外周に沿って帯状に延びる四角枠状であり、光波長変換部材１１の外面１１ａの一部に接触して重なるように形成されている。なお、重なり部２５は、図１に示すように、発光素子５とは反対側に設けられている。
【００７１】
この重なり部２５の幅（即ち帯状部分の幅：ｗ）は、例えば２５μｍであり、その厚みｔは例えば２０μｍである。つまり、重なり部２５は、光波長変換部品９を２５℃〜３００℃の範囲で温度を変化させた場合に、熱膨張率が異なる光波長変換部材１１と金属枠１３との間にて厚み方向に光が透過する隙間が生じないように設定されている。
【００７２】
なお、光波長変換部材１１の外面１１ａのうち重なり部２５を除く部分の面積（即ち露出面積）は、外面１１ａの全体の面積の８０％以上である。
［１−３．光波長変換部品の製造方法］
次に、光波長変換部品９の製造方法について説明する。
【００７３】
図４Ａに示すように、まず、基台２７上に、貫通孔１９を有する金属枠１３を配置した。なお、図示しないが、貫通孔１９は、矩形状の例えばＡｌからなる金属板の中央を、プレス機によって打ち抜くことによって形成した。
【００７４】
次に、金属枠１３の貫通孔１９の開口部２９と対向する位置（図４Ａの上方）に、光波長変換部材１１を配置した。このとき、金属枠１３の内側部２１の全周（即ち四角枠状の全周部分）と重なるように、光波長変換部材１１の外周部２３の全周（即ち矩形の外周の全周部分）を配置した。
【００７５】
なお、この段階では、貫通孔１９の内径は、後述する押し込み後の内径（即ち光波長変換部品９における貫通孔１９の内径）よりも小さく、例えば、平面視で、縦０．９７ｍｍ×横０．９７ｍｍの正方形である。
【００７６】
次に、図４Ｂに示すように、プレス機３０にて、光波長変換部材１１を金属枠１３の貫通孔１９に押し込んで、光波長変換部材１１を金属枠１３に固定した。
その押し込む工程の際に、光波長変換部材１１の外周部２３にて金属枠１３の内側部２１を潰して重なり部２５を形成した。
【００７７】
なお、光波長変換部材１１の外周部２３にて金属枠１３の内側部２１を潰すことにより、貫通孔１９の内径（即ち重なり部２５以外の内径）は大きくなる。
これにより、本第１実施形態の光波長変換部品９を得た。
［１−４．効果］
次に、本第１実施形態の効果を説明する。
【００７８】
（１）本第１実施形態では、光波長変換部材１１は、熱伝導率の高い金属枠１３に直接に接触した状態で金属枠１３に固定されているので、光波長変換部材１１の温度が上昇しにくいという効果がある。よって、光波長変換部材１１の温度が過度に上昇することを抑制できるので、好適に温度消光を抑制できる。
【００７９】
（２）本第１実施形態では、平面視で、金属枠１３の内側部２１は、光波長変換部材１１の外周部２３と重なる重なり部２５を有している。よって、金属枠１３と光波長変換部材１１との熱膨張率が異なっている場合に、温度変化が生じても、金属枠１３と光波長変換部材１１との間に隙間が生じにくい。
【００８０】
そのため、発光素子５から光波長変換部材１１に光を照射して、光波長変換させる場合に、温度変化が生じても、金属枠１３と光波長変換部材１１との間の隙間から光が漏れにくい。その結果、本第１実施形態の光波長変換部品９では、本来の目的とする色度の光が得られ易いという顕著な効果を奏する。
【００８１】
なお、色度とは、国際照明委員会（ＣＩＥ）のＸＹＺ表色形を使用した色度図により求められる色度である。
（３）本第１実施形態では、平面視で、金属枠１３の内側部２１は、光波長変換部材１１の外周部２３と重なる重なり部２５を有しているので、その重なり部２５が支えとなって、金属枠１３と光波長変換部材１１とが確実に固定されている。そのため、例えば厚み方向（例えば図１の上方）に向かう力を受けた場合でも、光波長変換部材１１が金属枠１３から脱落しにくいという利点がある。
【００８２】
（４）本第１実施形態では、光波長変換部材１１の外面１１ａのうち重なり部２５を除く部分の面積（即ち露出面積）は、外面１１ｂの全体の面積の８０％以上であるので、光波長変換部材１１から外部に多くの光を照射することができる。よって、光波長変換部材１１の発光強度が高いという効果がある。
【００８３】
（５）本第１実施形態面では、光波長変換部品９を２５℃〜３００℃の範囲で温度を変化させた場合に、熱膨張率が異なる光波長変換部材１１と金属枠１３との間にて厚み方向に光が透過する隙間が生じないように、重なり部２５を設けている。従って、発光装置１の使用中に温度に変化が生じても、厚み方向における光の漏れを好適に抑制することができる。
【００８４】
（６）本第１実施形態では、金属枠１３を構成する材料として、例えばＡｌ（又はＡｌ合金）を用いるので、光波長変換部品９を製造する際に、その製造が容易である（即ち潰し易い）という効果がある。
【００８５】
また、光波長変換部材１１から照射される光が金属枠１３に当たった場合でも、その反射光の波長が変化しにくいので、結果として、光波長変換部品９から出力される光の色度が変化しにくいという利点がある。さらに、熱伝導率が高いという効果もある。
【００８６】
（７）本第１実施形態の発光装置１は、前記光波長変換部品９を備えているので、上述した光波長変換部品９による効果を発揮できる。
（８）本第１実施形態の光波長変換部品９の製造方法では、光波長変換部材１１を金属枠１３の貫通孔１９に押し込むことにより、光波長変換部材１１を金属枠１３に固定することができる。また、その際に、光波長変換部材１１の外周部２３にて金属枠１３の内側部２１を潰すことにより重なり部２５を形成することができる。従って、簡易な方法で光波長変換部品９を製造することができるという効果を奏する。
［２．第２実施形態］
次に、第２実施形態について説明するが、第１実施形態と同様な内容については、その説明は省略又は簡略化する。なお、第１実施形態と同じ構成については、同じ番号を用いて説明する。
【００８７】
図５に示すように、本第２実施形態の光波長変換部品３１は、第１実施形態と同様に、平面視で四角枠状の金属枠１３の貫通孔１９に、光波長変換部材１１が固定されたものである。
【００８８】
本第２実施形態では、平面視で四角枠状の重なり部３３は、金属枠１３の外面１３ａ（図５の上方の表面：光の出射側）よりも外部（図５の上方）に突出している。
本第２実施形態は、第１実施形態と同様な効果を奏する。
［３．第３実施形態］
次に、第３実施形態について説明するが、第１実施形態と同様な内容については、その説明は省略又は簡略化する。なお、第１実施形態と同じ構成については、同じ番号を用いて説明する。
【００８９】
図６Ａに示すように、本第３実施形態の光波長変換部品４１は、第１実施形態と同様な光波長変換部材１１が、筒状の金属枠４３の先端側（図６Ａの上方）の板状部４５に固定されたものである。
【００９０】
詳しくは、金属枠４３は、四角形の筒状の筒状部４７と、筒状部４７の先端側を覆う板状部４５とから一体に構成されており、この板状部４５の（第１実施形態と同様な）貫通孔１９に光波長変換部材１１が固定されている。
【００９１】
本第３実施形態では、第１実施形態と同様に、平面視（図６Ｂの上下方向から見た場合）で四角枠状の重なり部２５は、板状部４５の内周側を構成する内側部４９の先端側に設けられており、光波長変換部材１１の外面１１ａの外周を覆っている。
【００９２】
本第３実施形態は、第１実施形態と同様な効果を奏する。
［４．第４実施形態］
次に、第４実施形態について説明するが、第１実施形態と同様な内容については、その説明は省略又は簡略化する。なお、第１実施形態と同じ構成については、同じ番号を用いて説明する。
【００９３】
図６Ｂに示すように、本第４実施形態の光波長変換部品５１は、第１実施形態と同様な光波長変換部材１１が、筒状の金属枠５３の先端側（図６Ｂの上方）に固定されたものである。
【００９４】
詳しくは、金属枠５３は、四角形の筒状であり、その軸方向に設けられた貫通孔５５の先端側の開口部５７を覆うように、光波長変換部材１１が固定されている。
本第４実施形態では、貫通孔５５は、後端側より先端側の内径が大きくなっており、内径が異なる段差部分が重なり部５９を構成している。
【００９５】
本第４実施形態は、第１実施形態と同様な効果を奏する。
［５．第５実施形態］
次に、第５実施形態について説明するが、第１実施形態と同様な内容については、その説明は省略又は簡略化する。なお、第１実施形態と同じ構成については、同じ番号を用いて説明する。
【００９６】
図７Ａに示すように、本第５実施形態の発光装置６１は、基台６３上に発光素子５が配置され、その発光素子５を覆うように、金属枠６５及び光波長変換部材１１からなる光波長変換部品６７が配置されている。
【００９７】
詳しくは、金属枠６７は、平面視（図７Ａの上下方向から見た場合）で四角枠状の筒状部６９と、その先端側（図７Ａの上方）を覆う四角枠状の板状部７１とから一体に構成されている。また、光波長変換部材１１は、板状部７１の貫通孔１９に固定されている。
【００９８】
なお、重なり部２５は、第１実施形態と同様に、光波長変換部材１１の外面１１ａの外周を覆うように、板状部７１の貫通孔１９側である内側部７３に沿って設けられている。
また、本第５実施形態では、発光素子５は光波長変換部材１１の内面１１ｂに密着するように配置されている。
【００９９】
本第５実施形態は、第１実施形態と同様な効果を奏する。また、本第５実施形態では、発光素子５は光波長変換部材１１の内面１１ｂに密着するように配置されているので、発光素子５から照射された光は、光波長変換部材１１側に効率よく供給される。よって、光波長変換部材１１の発光強度が高いという利点がある。
［６．第６実施形態］
次に、第６実施形態について説明するが、第１実施形態と同様な内容については、その説明は省略又は簡略化する。なお、第１実施形態と同じ構成については、同じ番号を用いて説明する。
【０１００】
図７Ｂに示すように、本第６実施形態の発光装置８１は、平面視で四角枠状の金属枠１３の貫通孔１９に、光波長変換部材１１と発光素子５とが配置されたものである。
つまり、貫通孔１９内において、図７Ｂの上方より、光波長変換部材１１と発光素子５とが積層されている。また、光波長変換部材１１と発光素子５との側面は、貫通孔１９の内周面に接触している。なお、金属枠１３の厚みは、光波長変換部材１１と発光素子５とを収容できる程度の厚みとされている。
【０１０１】
また、重なり部２５は、第１実施形態と同様に、光波長変換部材１１の外面１１ａの外周を覆うように、金属枠１３の貫通孔１９側である内側部２１に沿って設けられている。
本第６実施形態は、第１実施形態と同様な効果を奏する。また、本第６実施形態では、発光素子５は、貫通孔１９内にて、光波長変換部材１１の内面１１ｂに密着するように配置されているので、発光素子５から照射された光は、光波長変換部材１１側に一層効率よく供給される。よって、光波長変換部材１１の発光強度が高いという利点がある。
［７．第７実施形態］
次に、第７実施形態について説明するが、第１実施形態と同様な内容については、その説明は省略又は簡略化する。なお、第１実施形態と同じ構成については、同じ番号を用いて説明する。
【０１０２】
図７Ｃに示すように、本第７実施形態の発光装置９１では、平面視で四角枠状の金属枠１３の貫通孔１９に光波長変換部材１１が配置され、その光波長変換部材１１の内面１１ｂに密着して発光素子５が配置されている。
【０１０３】
特に本第７実施形態では、重なり部９３は、第１実施形態とは逆に、光波長変換部材１１の内面１１ｂの外周を覆うように、金属枠１３の貫通孔１９側である内側部２１に沿って設けられている。
【０１０４】
なお、発光素子５は、重なり部９３の内周側に配置されている。また、金属枠１３の外周の発光素子５側（図７Ｃの下方）には、筒状部９５が接合されている。
本第７実施形態は、第１実施形態と同様な効果を奏する。また、本第５実施形態と同様に、光波長変換部材１１の発光強度が高いという利点がある。
［８．第８実施形態］
次に、第８実施形態について説明するが、第１実施形態と同様な内容については、その説明は省略又は簡略化する。なお、第１実施形態と同じ構成については、同じ番号を用いて説明する。
［８−１．発光装置の構成］
図８Ａに示すように、本第８実施形態の発光装置１０１では、箱状の基台１０３の底面１０３ａ上に発光素子５（例えばＬＥＤ）が配置され、その発光素子５を覆うように、金属枠１０５及び光波長変換部材１０７からなる光波長変換部品１０９が配置されている。なお、この光波長変換部材１０７は第１実施形態とは形状が異なるが、材料は同じである。
【０１０５】
詳しくは、金属枠１０５は、第１実施形態とほぼ同様に、平面視（図８Ａの上下方向から見た場合）で四角枠状の板材であり、光波長変換部材１０７は、金属枠１０５の平面視で正方形の貫通孔１１１にはめ込まれて固定されている。
【０１０６】
特に本第８実施形態では、光波長変換部材１０７の形状は、第１実施形態とは異なり、その側面１０６はテーパ形状となっている。つまり、側面１０６は外面（即ち発光面である一方の表面）１０７ａに対して、所定の角度（発光側エッジ角）θの範囲内で傾斜している。
【０１０７】
詳しくは、光波長変換部材１０７は、図８Ｂに示すように、平面視が正方形の板材であり、その四方の側面１０６ａ、１０６ｂ、１０６ｃ、１０６ｄ（１０６と総称する）は、図８Ａに示すように、光波長変換部材１０７の発光面１０７ａに対して、所定の角度（即ち発光側エッジ角θ）で傾斜している。
【０１０８】
なお、発光面１０７ａは、光波長変換部材１０７の厚み方向の一方の表面（即ち発光素子５が配置される側と反対側の表面）である。
ここでは、全ての側面１０６は、発光面１０７ａに対して同様な角度で傾斜している。つまり、光波長変換部材１０７の側面１０６の形状は、発光面１０７ａに対して同様な角度で傾斜するいわゆるテーパ形状となっている。
【０１０９】
前記発光側エッジ角θは、例えば７５°〜１０５°の範囲である。なお、図８Ａは、発光側エッジ角θが鋭角の場合を例示している。なお、発光側エッジ角θが９０°の場合には、発光面１０７ａに対して側面１０６は傾斜していない。
【０１１０】
一方、光波長変換部材１０７が嵌めこまれる貫通孔１１１を形成する内周面１１１ａ（即ち側面１０６と接する内周面１１１ａ）は、光波長変換部材１０７の側面１０６の形状と一致するように、側面１０６と同様な角度（即ち発光側エッジ角θ）で傾斜している。つまり、貫通孔１１１を形成する内周面１１１ａの形状も光波長変換部材１０７の側面１０６と同様なテーパ形状となっている。
【０１１１】
また、光波長変換部材１０７の受光面１０７ｂと発光素子５の発光側の表面５ａとは、平面視で同じ形状であり、受光面１０７ｂと発光側の表面５ａとは密着している。なお、光波長変換部材１０７の受光面１０７ｂと金属枠１０５の内面１０５ｂ（図８Ａの下方の面）とは、同一平面上にある。
【０１１２】
そして、金属枠１０５には、貫通孔１１１を形成する内周面１１１ａを構成する内側部１１３に沿って、重なり部２５が設けられている。つまり、重なり部２５は、第１実施形態と同様に、光波長変換部材１０７の発光面１０７ａの外周の縁部を覆うように、金属枠１０５の貫通孔１１１側である内側部１１３に沿って設けられている。
［８−２．光波長変換部品の製造方法］
本第８実施形態の光波長変換部品１０９を製造する場合は、例えば、金属枠１０５に光波長変換部材１０７が嵌り込むテーパ形状の貫通孔１１１を開けておく。但し、この段階では重なり部２５はない。
【０１１３】
次に、この貫通孔１１１に、図８Ａの上方より光波長変換部材１０７を嵌め込む。その後、重なり部２５と同様な形状の例えば金属製の枠状の部材（即ち枠体）２５ａを、図８の上方より貫通孔１１１に嵌める。
【０１１４】
そして、枠体２５ａを光波長変換部材１０７の発光面１０７ａ（詳しくは外周に沿った縁部）に密着させ、例えば接着剤により、枠体２５ａと金属枠１０５とを一体に接合する。なお、溶接やろう付け等によって、枠体２５ａと金属枠とを一体に接合してもよい。
［８−３．効果］
本第８実施形態は、第１実施形態と同様な効果を奏する。また、本第８実施形態は、第１実施形態に比べて、光波長変換部材１０７の側面１０６が金属枠１０５と接する面積が広いので、光波長変換部材１０７から金属枠１０５への放熱性がさらに優れるという効果がある。
【０１１５】
さらに、本第８実施形態では、光波長変換部材１０７の側面１０６はテーパ形状であるので、全周における放熱性のムラが少なくなり、光波長変換部材１０７の温度がより均一になる。
【０１１６】
さらに、本第８実施形態では、発光側エッジ角θが鋭角であるので、発光面１０７ａの面積（発光面積）が広く、発光強度が高いという効果がある。
［８−４．変形例］
また、図８Ｃは、発光側エッジ角θが鈍角の場合の変形例を示している。
【０１１７】
この場合には、第１実施形態と同様に、図８Ｃの下方から光波長変換部材１０７を貫通孔１１１に押し込んで（即ち圧入して）、光波長変換部材１０７を金属枠１０５に固定できる。
【０１１８】
また、光波長変換部材１０７を貫通孔１１１に押し込む際に、金属枠１０５の内側部１１３を押し潰して、発光面１０７ａ側に重なり部２５を形成することができる。
このような変形例においても、上述のように、光波長変換部材１０７から金属枠１０５への放熱性がさらに優れるという効果がある。
【０１１９】
さらに、発光側エッジ角θが鈍角であるので、受光面１０７ｂ側から発光面１０７ａ側に向けて、光波長変換部材１０７に外力が加わった際に、光波長変換部材１０７が金属枠１０５から脱落することが抑制される。つまり、光波長変換部材１０７が金属枠１０５に固定されている際の固定強度が向上するという利点がある。
［９．実験例］
次に、本開示の効果を確認するために行った実験例について説明する。
【０１２０】
＜実験例１＞
本実験例１は、本開示例と比較例とについて、光波長変換部材の温度消光について調べたものである。
【０１２１】
本開示例の試料として、第１実施形態と同様な光波長変換部品を用いた。
光波長変換部材（即ち蛍光体）としては、第１実施形態と同様に、セラミックス焼結体からなる四角状の板材を用いた。この光波長変換部材の寸法は、縦１ｍｍ×横１ｍｍ×厚み０．１８ｍｍである。
【０１２２】
金属枠としては、第１実施形態と同様に、Ａｌからなる四角枠状の板材を用いた。この金属枠の寸法は、外径が縦１０ｍｍ×横１０ｍｍ×厚み０．２ｍｍ、貫通孔の内径は縦１ｍｍ×横１ｍｍである。
【０１２３】
なお、重なり部の幅は、平均で２５μｍである。
そして、実験例１の試料の光波長変換部材に対して、レーザー光を照射した。詳しくは、レーザー光を照射するレーザー装置の出力（従って出力密度）を徐々に増加させて、温度消光が生じたレーザー装置の出力を求めた。
【０１２４】
なお、レーザー装置としては、波長４６５ｎｍの青色ＬＤ光を発生させる装置を用い、レーザー装置の出力を０．５Ｗから始めて、０．５Ｗずつ段階的に増加させた。各段階におけるレーザー装置の出力の保持時間は５分間とした。
【０１２５】
その結果、本開示例の場合には、レーザー装置の出力が６Ｗとなるまで、温度消光は生じなかった。
また、比較例として、金属枠がない光波長変換部材に対して、前記と同様にしてレーザー光を照射し、温度消光が生じたレーザー装置の出力を求めた。
【０１２６】
その結果、比較例の場合には、レーザー装置の出力が１Ｗで、温度消光が生じた。
この実験結果から、本開示例の場合には、比較例に比べて、温度消光が生じにくいことが分かる。
【０１２７】
＜実験例２＞
本実験例２は、本開示例と比較例とについて、光波長変換部材が金属枠に固定されている強度（固定強度：接合強度）を調べたものである。
【０１２８】
本開示例の試料として、第１実施形態と同様な光波長変換部品を用いた。
光波長変換部材（即ち蛍光体）としては、第１実施形態と同様に、セラミックス焼結体からなる四角状の板材を用いた。この光波長変換部材の寸法は、縦１ｍｍ×横１ｍｍ×厚み０．１８ｍｍである。
【０１２９】
金属枠としては、第１実施形態と同様に、Ａｌからなる四角枠状の板材を用いた。この金属枠の寸法は、外径が縦１０ｍｍ×横１０ｍｍ×厚み０．２ｍｍ、貫通孔の内径は縦１ｍｍ×横１ｍｍである。
【０１３０】
なお、重なり部の幅は、平均で２５μｍである。
そして、図９に示すように、四角枠状の基台（１３１）の上に、第１実施形態と同様な光波長変換部品（９）を配置した。詳しくは、重なり部（２５）が形成されている側を下にし、且つ、重なり部が基台の貫通孔（１３３）内に位置するようにして、基台上に光波長変換部品を配置した。
【０１３１】
この状態で、プレス機によって、光波長変換部材（１１）を下方に押圧し、光波長変換部材が金属枠から脱落するまでの圧力を求めた。
その結果、本開示例の場合には、１．２ｋｇ／ｍｍ２の圧力で、光波長変換部材が金属枠から脱落した。
【０１３２】
また、比較例として、重なり部がない金属枠に光波長変換部材を嵌め込んだ波長変換部材を作成した（図示せず）。そして、前記と同様にして、光波長変換部材を下方に押圧し、光波長変換部材が金属枠から脱落するまでの圧力を求めた。
【０１３３】
その結果、比較例の場合には、０．２ｋｇ／ｍｍ２の圧力で、光波長変換部材が金属枠から脱落した。
この実験結果から、本開示例の場合には、比較例に比べて、光波長変換部材は金属枠に強固に固定されていること（即ち接合強度が高いこと）が分かる。
【０１３４】
＜実験例３＞
本実験例３は、本開示例と比較例とについて、光波長変換部材の露出面積と発光強度との関係を調べたものである。
【０１３５】
本開示例の試料として、第１実施形態と同様な光波長変換部品を用いた。但し、露出面積が異なるものを複数（４種類）準備した。
光波長変換部材（即ち蛍光体）としては、第１実施形態と同様に、セラミックス焼結体からなる四角状の板材を用いた。この光波長変換部材の寸法は、縦１ｍｍ×横１ｍｍ×厚み０．１８ｍｍである。
【０１３６】
金属枠としては、第１実施形態と同様に、Ａｌからなる四角枠状の板材を用いた。この金属枠の寸法は、外径が縦１０ｍｍ×横１０ｍｍ×厚み０．２ｍｍ、貫通孔の内径は縦１ｍｍ×横１ｍｍである。
【０１３７】
本実験例３では、No.１〜４の各試料として、重なり部の幅を調節して、下記表１に示すように、光波長変換部材の外面の全面積に対する露出面積の割合（露出率）を設定した。
【０１３８】
【表１】
2019086777.tif 000003
そして、実験例３の各試料の光波長変換部材に対して、レーザー光を照射した。詳しくは、レーザー光を照射するレーザー装置の出力を一定（例えば３Ｗ）とし、各試料から出力される光の強度（発光強度）を求めた。詳しくは、出力された光をレンズによって集光し、パワーセンサーによりその発光強度を測定した。
【０１３９】
なお、表１の各試料の発光強度は、重なり部が無い光波長変換部品における発光強度を１００％とし、それに対する割合で示している。
その結果、露出率が８０％以上では、発光強度が８２％以上であり、露出率が７３％以下よりも発光強度が高かった。なお、表１の「○」は発光強度が８０％以上を示し、「△」は発光強度が８０％未満を示している。
【０１４０】
＜実験例４＞
本実験例４は、本開示例の試料について、発光側エッジ角θが異なる光波長変換部材の温度消光を調べたものである。
【０１４１】
本実験例４では、図１０に示すように、光波長変換部材（１４１）としては、第１実施形態と同様な材料のセラミックス焼結体からなる四角状の板材を用いた。この光波長変換部材の寸法は、縦１ｍｍ×横１ｍｍ×厚み０．１８ｍｍである。なお、縦横の寸法は、発光素子（１４３）に接する側（即ち受光面）の寸法であり、受光面の形状や寸法は各試料同じである（以下同様）。
【０１４２】
金属枠（１４５）としては、第１実施形態と同様に、Ａｌからなる四角枠状の板材を用いた。この金属枠の寸法は、外径が縦１０ｍｍ×横１０ｍｍ×厚み０．２ｍｍである。
本実験例４では、前記第１実施形態と同様な材料のセラミックス焼結体からなる四角状の板材と前記第１実施形態と同様なＡｌからなる四角枠状の板材とに対して、本開示例の試料として、第８実施形態と同様な光波長変換部品の試料を作製した。つまり、図１０に示すように、エッジ角度θ（即ち発光側エッジ角θ）を、１０５°から７５°の範囲で、５°毎に変更した７種の試料（No.５〜１１）を作製した。
【０１４３】
そして、実験例４の各試料の光波長変換部材に対して、レーザー光を照射した。詳しくは、レーザー光を照射するレーザー装置の出力（従って出力密度）を徐々に増加させて、温度消光が生じたレーザー装置の出力を求めた。
【０１４４】
なお、レーザー装置としては、波長４６５ｎｍの青色ＬＤ光を発生させる装置を用い、レーザー装置の出力を０．５Ｗから始めて、０．１Ｗずつ段階的に増加させた。各段階におけるレーザー装置の出力の保持時間は５分間とした。
【０１４５】
その結果を、図１０のレーザー出力の欄に示す。なお、図１０に示すレーザー出力［Ｗ］の数値は、それぞれのサンプルにおいて、温度消光することなく光波長変換部材が発光することできたレーザー出力である。図１０から明らかなように、発光側エッジ角θが９０°から小さくなるほど又は大きくなるほど、光波長変換部材から金属枠への放熱性が向上し、温度消光が生じにくいという効果を得ることができる。
【０１４６】
＜実験例５＞
本実験例５は、実験例４と同様な試料（No.５〜１１）を用いて、エッジ部の強度を調べたものである。
【０１４７】
具体的には、前記図９に示すように、基体上に、重なり部側を下にして光波長変換部品を載置し、プレス機によって、光波長変換部材の発光素子の配置側（上側）から光波長変換部材を下方に押圧し、金属枠から光波長変換部材を打ち抜いた。
【０１４８】
そして、打ち抜いた際に、各試料のエッジ部（詳しくはエッジ部のうち角度が９０°以下のエッジ部）に欠けが生じたかどうかを調べた。具体的には、各試料毎に実験に用いる試料を１００個ずつ用意して打ち抜きを行い、１００個中に何個の欠けが生じたかを調べた。
【０１４９】
その結果を、図１１に示す。なお、図１１では、１００個中欠けが３個未満の場合を「○」で示し、３〜５個の場合を「△」で示している。
図１１から明らかなように、発光側エッジ角θが１００°〜８０°の場合は、エッジ部の欠けが少なく好適である。つまり、光波長変換部材の強度が大きく好適である。
【０１５０】
＜実験例６＞
本実験例６は、実験例４と同様な試料（No.５〜１１）を用いて、光波長変換部材の発光強度を調べたものである。
【０１５１】
具体的には、各試料の光波長変換部材に対して、レーザー光を照射した。詳しくは、レーザー光を照射するレーザー装置の出力を一定（例えば３Ｗ）とし、各試料から出力される光の強度（発光強度）を求めた。詳しくは、出力された光をレンズによって集光し、パワーセンサーによりその発光強度を測定した。
【０１５２】
その結果を、図１２に示す。なお、図１２では、各試料の発光強度は、発光側エッジ角θが９０°の光波長変換部品における発光強度を１００％とし、それに対する割合で示している。
【０１５３】
図１２から明らかなように、受光面の面積が同じ場合には、発光側エッジ角θが小さくなるほど、発光強度が大きくなるという効果を得ることができる。
＜実験例７＞
本実験例７は、実験例４と同様な試料（No.５〜１１）を用いて、光波長変換部材の固定強度を調べたものである。
【０１５４】
具体的には、前記実験例５と同様に、プレス機によって、光波長変換部材を金属枠から打ち抜いた。そして、各試料を打ち抜いた際の最大強度（最大圧力）を調べた。
その結果を、図１３に示す。図１３から明らかなように、受光面の面積が同じ場合には、発光側エッジ角θが大きくなるほど、最大圧力（従って固定強度）が大きくなるという効果を得ることができる。
【０１５５】
従って、上述した実験例４〜７の実験結果を総合的に判断すると、発光側エッジ角θが８５°〜９５°の範囲が総合的に最も好ましいことが分かる。
つまり、この範囲であれば、エッジ部強度、発光強度、固定強度が大きいので、好適である。
［１０．他の実施形態］
本開示は前記実施形態になんら限定されるものではなく、本開示を逸脱しない範囲において種々の態様で実施しうることはいうまでもない。
【０１５６】
（１）光波長変換部品や発光装置の用途としては、蛍光体、光波長変換機器、ヘッドランプ、照明、プロジェクター等の光学機器など、各種の用途が挙げられる。
（２）光波長変換部材としては、前記セラミックス焼結体に限らず、金属枠よりも硬度が高い各種のセラミックス焼結体などを採用できる。
【０１５７】
（３）金属枠としては、前記ＡｌやＡｌ合金に限らず、光波長変換部材よりも熱伝導率が高く、光波長変換部材よりも硬度の低い各種の材料を採用できる。
（４）金属枠の光波長変換部材を支持した光波長変換部品の構成としては、前記各実施形態の構成に限らず、各種の構成が挙げられる。
【０１５８】
（５）重なり部については、金属枠に光波長変換部材を押し込む際に、金属枠の内側部を押し潰して形成してもいいが、例えば機械加工などによって、予め金属枠に重なり部を設けておいてもよい。
【０１５９】
この場合は、金属枠の貫通孔と光波長変換部材との寸法を調節して、金属枠の内側部を押し潰すことなく、金属枠に光波長変換部材を圧入する方法を採用できる。
また、金属枠の内側部を押し潰すことなく、金属枠に光波長変換部材を圧入した後に、重なり部と同様な形状の枠体を、金属枠の貫通孔に嵌めて、例えば溶接やろう付けや接着剤による接着等の方法で、光波長変換部材と金属枠と一体化してもよい。
【０１６０】
（６）なお、上記各実施形態における１つの構成要素が有する機能を複数の構成要素に分担させたり、複数の構成要素が有する機能を１つの構成要素に発揮させたりしてもよい。また、上記各実施形態の構成の一部を、省略してもよい。また、上記各実施形態の構成の少なくとも一部を、他の実施形態の構成に対して付加、置換等してもよい。なお、特許請求の範囲に記載の文言から特定される技術思想に含まれるあらゆる態様が本開示の実施形態である。
【符号の説明】
【０１６１】
１、６１、８１、９１、１０１…発光装置
５…発光素子
９、３１、４１、５１、６７、８１、９１、１０９…光波長変換部品
１１、１０７…光波長変換部材
１３、４３、５３、６５、１０５…金属枠
１９、５５、１１１…貫通孔
２１…内側部
２３…外周部
２５、３３、５９、９３…重なり部
２９、５７…開口部
【図１】
2019086777.tif 000004
【図２】
2019086777.tif 000005
【図３】
2019086777.tif 000006
【図４】
2019086777.tif 000007
【図５】
2019086777.tif 000008
【図６】
2019086777.tif 000009
【図７】
2019086777.tif 000010
【図８】
2019086777.tif 000011
【図９】
2019086777.tif 000012
【図１０】
2019086777.tif 000013
【図１１】
2019086777.tif 000014
【図１２】
2019086777.tif 000015
【図１３】
2019086777.tif 000016